표면 층 기재 수지 로 메틸 메타크릴 레이트 ( 60 %)- 스티렌 ( 40 %) 공중 합체 를 사용 하 고 , 표면 층 기재 수지 100 중량 부 에 영구 형 대 전방 지제 ( SANYO , Pelestat ) 를 15 중량 부 첨가 하 여 압출기 ( Leistritz , 27 φ , L / D = 48 ) 로 용융 혼합 하 여 펠 렛 형태 로 제조 하 였 다 . 상기 제조 된 중간층 수지 조성물 과 표면 층 수지 조성물 은 다층 구조 시트 압출기 를 이용 하 여 전체 두께 가 2 mm 이 고 , 표면 층 두께 가 양쪽 에 각각 50 ㎛ 인 형태 의 광 확산 판 으로 가공 하 였 다 .